(57)【要約】【課題】熱刺激によって透明度が変化する熱応答性高分子ゲルフィルムを提供する。【解決手段】熱刺激の前後での全光線透過率の差が、５０％以上であることを特徴とする熱応答性高分子ゲルフィルム。熱刺激の温度は、室温以上、１００℃以下であることが好ましい。熱応答性高分子ゲルフィルムは、１０質量％以上の水分を含むことが好ましく、熱応答性高分子ゲルフィルムを構成する材料は、ロタキサン構造を含むことが好ましい。【選択図】図１
2010159337.tif 000002
【特許請求の範囲】
【請求項１】
熱刺激の前後での全光線透過率の差が、５０％以上であることを特徴とする熱応答性高分子ゲルフィルム。
【請求項２】
前記熱刺激の温度は、室温以上、１００℃以下であることを特徴とする請求項１に記載の熱応答性高分子ゲルフィルム。
【請求項３】
前記熱応答性高分子ゲルフィルムは、１０質量％以上の水分を含むことを特徴とする請求項１または２に記載の熱応答性高分子ゲルフィルム。
【請求項４】
前記熱応答性高分子ゲルフィルムを構成する材料は、ロタキサン構造を含むことを特徴とする請求項１〜３のいずれかに記載の熱応答性高分子ゲルフィルム。
【請求項５】
２個以上の環状部分を有するポリマー、及び一方の末端にブロック基を有し他方の末端に重合性官能基を有する、前記ポリマーと包接錯体を形成可能な直鎖状分子を混合して得られた高分子架橋前駆体の前記直鎖状分子の重合性官能基を介して、前記直鎖状分子と熱応答性成分とを共重合させることにより得られる高分子架橋体を含有することを特徴とする請求項４に記載の熱応答性高分子ゲルフィルム。
【請求項６】
前記ポリマーの環状部分は、α−シクロデキストリン、β−シクロデキストリンおよびγ−シクロデキストリンからなる群から選ばれる少なくとも１種、または環状ポリエーテル、環状ポリエステル、環状ポリエーテルアミンおよび環状ポリアミンからなる群から選ばれる少なくとも１種であることを特徴とする請求項５に記載の熱応答性高分子ゲルフィルム。
【請求項７】
前記熱応答性成分が、Ｎ−イソプロピルアミド基を有する重合性化合物であることを特徴とする請求項５または６に記載の熱応答性高分子ゲルフィルム。
【発明の詳細な説明】
【技術分野】
【０００１】
本発明は、熱応答性の高分子ゲルをフィルム状にした熱応答性高分子ゲルフィルムに関し、特に、熱刺激によって透明度が変化する熱応答性高分子ゲルフィルムに関するものである。
【背景技術】
【０００２】
近年、熱刺激によって調光特性が変化する熱応答性高分子ゲルが提案されている。例えば、特許文献１には、架橋点となる微粒子が、均一に分散されていることを特徴とする機能性高分子ゲルが開示されており、特許文献２には、互いに相互作用して高分子複合体を形成する二種の高分子化合物と液体とを含み、その高分子化合物のうち一種は三次元架橋体を形成し、もう一種は、イオン性官能基を有し、上記液体に溶解すると共に、三次元架橋体に内在することを特徴とする高分子ゲル組成物が開示されており、特許文献３には、刺激応答性高分子ゲルと、その刺激応答性高分子ゲルを分散・固定するための高分子ゲル固定用樹脂組成物とを有し、その高分子ゲル固定用樹脂組成物が、重量平均分子量が１００，０００以上の架橋性高分子と、架橋剤とを含むことを特徴とする高分子ゲル組成物が開示されている。
【先行技術文献】
【特許文献】
【０００３】
【特許文献１】特開２００６−３６８１１号公報
【特許文献２】特開２００６−２４９２５８号公報
【特許文献３】特開２００７−１４６０００号公報
【発明の概要】
【発明が解決しようとする課題】
【０００４】
上記従来の熱応答性高分子ゲルは、全て微粒子化されて液体中に分散しており、したがって、例えば特許文献２又は３に記載の封止部材等に封入しないと、保持できないものであった。このように微粒子化されて液体中に分散した高分子ゲルでは、フィルム化することはできず、封止部材等に封入したものでは、汎用性が低いという問題があった。
【０００５】
本発明は、このような実状に鑑みてなされたものであり、熱刺激によって透明度が変化する熱応答性高分子ゲルフィルムを提供することを目的とする。
【課題を解決するための手段】
【０００６】
上記目的を達成するために、本発明は、熱刺激の前後での全光線透過率の差が、５０％以上であることを特徴とする熱応答性高分子ゲルフィルムを提供する（発明１）。
【０００７】
さらに具体的には、本発明は、乾燥状態の厚さが１０００μｍ（１．０ｍｍ）のゲルフィルムを含水量２０質量％に調整し、室温（好ましくは２３℃）から６０℃に加熱した場合に、ＪＩＳ  Ｋ７１０５による全光線透過率が室温（好ましくは２３℃）において０〜３０％（好ましくは０〜２０％、さらに好ましくは０〜１０％）のものが、６０℃に加熱されることにより７０〜９９％（好ましくは８０〜９９％、さらに好ましくは８５〜９９％）に変化し、かつ、両全光線透過率の差が５０％以上である熱応答性高分子ゲルフィルムを提供する。
【０００８】
上記発明（発明１）において、前記熱刺激の温度は、室温以上、１００℃以下であることが好ましい（発明２）。
【０００９】
上記発明（発明１，２）において、前記熱応答性高分子ゲルフィルムは、１０質量％以上の水分を含むことが好ましい（発明３）。
【００１０】
上記発明（発明１〜３）において、前記熱応答性高分子ゲルフィルムを構成する材料は、ロタキサン構造を含むことが好ましい（発明４）。
【００１１】
上記発明（発明４）においては、２個以上の環状部分を有するポリマー、及び一方の末端にブロック基を有し他方の末端に重合性官能基を有する、前記ポリマーと包接錯体を形成可能な直鎖状分子を混合して得られた高分子架橋前駆体の前記直鎖状分子の重合性官能基を介して、前記直鎖状分子と熱応答性成分とを共重合させることにより得られる高分子架橋体を含有することが好ましい（発明５）。
【００１２】
上記発明（発明５）において、前記ポリマーの環状部分は、α−シクロデキストリン、β−シクロデキストリンおよびγ−シクロデキストリンからなる群から選ばれる少なくとも１種、または環状ポリエーテル、環状ポリエステル、環状ポリエーテルアミンおよび環状ポリアミンからなる群から選ばれる少なくとも１種であることが好ましい（発明６）。
【００１３】
上記発明（発明５，６）においては、前記熱応答性成分が、Ｎ−イソプロピルアミド基を有する重合性化合物であることが好ましい（発明７）。
【発明の効果】
【００１４】
本発明によれば、熱刺激によって透明度が変化する熱応答性高分子ゲルフィルムが得られる。
【図面の簡単な説明】
【００１５】
【図１】本発明の一実施形態に係る熱応答性高分子架橋体の製造工程を示す模式図である。
【図２】本発明の一実施形態に係る熱応答性高分子架橋体の構造を示す模式図である。
【図３】実施例において熱応答性高分子架橋体（Ｅ）のゲル状フィルムの製造方法を説明する図である。
【図４】実施例１の熱応答性高分子ゲルフィルムの熱刺激前の室温（２３℃）における状態を示す写真である。
【図５】実施例１の熱応答性高分子ゲルフィルムの熱刺激後の６０℃における状態を示す写真である。
【発明を実施するための形態】
【００１６】
以下、本発明の実施形態について説明する。
本実施形態に係る熱応答性高分子ゲルフィルムは、熱刺激の前後での全光線透過率の差が、５０％以上、好ましくは６０％以上、さらに好ましくは７０〜９９％であるものである。なお、全光線透過率とは、ＪＩＳ  Ｋ７１０５に準拠して測定した値をいう。このように全光線透過率が熱刺激によって相当量変化する熱応答性高分子ゲルであって、フィルム化されたものは従来知られていない。
【００１７】
ここで、熱刺激の温度は、室温（好ましくは２３℃）以上、１００℃以下であることが好ましく、特に４０〜１００℃であることが好ましく、さらには６０℃であることが好ましい。
【００１８】
また、熱応答性高分子ゲルフィルムの厚さは、水分含有量によっても変化するものであるが、通常５０〜５０００μｍであり、好ましくは１００〜２０００μｍであり、特に好ましくは１５０〜１５００μｍである。本実施形態の熱応答性高分子ゲルフィルムは、上記厚さのいずれかにおいて上記特性を満たせばよいが、さらに具体的には、含水していない乾燥状態の熱応答性高分子ゲルフィルムの厚さが１０００μｍ（１．０ｍｍ）であるものに後述の所定量の水を含有させた状態で、上記特性を満たすことが特に好ましい。
【００１９】
上記特性は、熱応答性高分子ゲルフィルムの透明度の変化度合を規定するものである。例えば、本実施形態の場合には、熱応答性高分子ゲルフィルムに加熱の刺激を加えることで、熱応答性高分子ゲルフィルムは透明または半透明から白色に変化し、すなわち全光線透過率は小さくなるため、全光線透過率の差は、熱刺激前の全光線透過率から熱刺激後の全光線透過率を差し引いて算出される。具体的な測定条件は、後述する試験例に示す。
【００２０】
本実施形態に係る熱応答性高分子ゲルフィルムを構成する熱応答性高分子ゲルは、熱応答性の高分子成分と水分とを含有するものであるが、熱応答性高分子ゲル中における水分含有量は、１０質量％以上であることが好ましく、特に１５〜９９質量％であることが好ましく、さらには２０質量％であることが好ましい。熱応答性高分子ゲル中における水分含有量が１０質量％以上であることで、上記透明度の変化特性が効果的に発揮される。
【００２１】
以上をさらに具体的に説明すると、例えば、本実施形態では、乾燥状態の厚さが１０００μｍ（１．０ｍｍ）のゲルフィルムを含水量２０質量％に調整し、室温（好ましくは２３℃）から６０℃に加熱した場合に、ＪＩＳ  Ｋ７１０５による全光線透過率が室温（好ましくは２３℃）において０〜３０％、好ましくは０〜２０％、さらに好ましくは０〜１０％のものが、６０℃に加熱されることにより７０〜９９％、好ましくは８０〜９９％、さらに好ましくは８５〜９９％に変化する熱応答性高分子ゲルフィルムを表わす。なお、両温度における全光線透過率の差は前述のとおりである。また、全光線透過率（％）の変化速度は、特に制限されないが、５分以内であることが好ましい。
【００２２】
上記熱応答性高分子ゲルが含有する熱応答性の高分子成分として好ましいものは、図１に模式的に示す方法により製造される熱応答性高分子架橋体（Ｅ）である。以下、熱応答性高分子架橋体（Ｅ）の製造方法を説明する。
【００２３】
最初に、２個以上の環状部分を有するポリマー（以下「ポリマー（Ａ）」という。）と、一方の末端にブロック基を有し他方の末端に重合性官能基を有する直鎖状分子（以下「直鎖状分子（Ｂ）」という。）とを用意する（図１参照）。
【００２４】
ポリマー（Ａ）の環状部分は、直鎖状分子（Ｂ）を包接することができ、その状態で当該直鎖状分子（Ｂ）上を移動できるものである。なお、本明細書において、「環状部分」の「環状」は、実質的に「環状」であることを意味し、直鎖状分子（Ｂ）上で移動可能であれば、環状部分は完全には閉環でなくてもよく、例えば螺旋構造であってもよい。また、ポリマー（Ａ）は、後述するとおり比較的大きな分子量を有する環状分子を構成部分とする多量体であり、繰り返し数が少なくても自身の分子量が巨大となる。ポリマー（Ａ）とは、このために行った便宜上の名称であって、２〜１０量体程度のオリゴマー領域の繰り返し数のものも含むものである。
【００２５】
環状部分を構成する分子（環状分子）としては、α−シクロデキストリン、β−シクロデキストリン、γ−シクロデキストリン等のシクロデキストリン、あるいは、環状ポリエーテル、環状ポリエステル、環状ポリエーテルアミン、環状ポリアミン、シクロファン等の環状分子が好ましく、これらの環状分子は、ポリマー（Ａ）中または後述の高分子架橋前駆体（Ｃ）もしくは後述の熱応答性高分子架橋体（Ｅ）中で２種以上混在していてもよい。
【００２６】
上記環状分子がシクロデキストリンである場合には、シクロデキストリンの水酸基に、ポリマー（Ａ）の直鎖状分子（Ｂ）に対する溶解性を向上させることのできる高分子鎖および／または置換基が導入されたものであってもよい。かかる高分子鎖としては、例えば、オキシエチレン鎖、アルキル鎖、アクリル酸エステル鎖等が挙げられる。一方、上記置換基としては、例えば、アセチル基、アルキル基、トリチル基、トシル基、トリメチルシラン基、フェニル基等が挙げられる。
【００２７】
上記環状分子のシクロデキストリン以外の具体例としては、クラウンエーテルまたはその誘導体、環状ラクトンまたはその誘導体、カリックスアレーンまたはその誘導体、アザシクロファンまたはその誘導体、チアシクロファンまたはその誘導体、クリプタンドまたはその誘導体等が挙げられる。
【００２８】
環状分子としては、直鎖状分子が串刺し状に貫通し易いことからα-シクロデキストリン、β-シクロデキストリン、γ-シクロデキストリン、及びクラウンエーテルが好ましく、水中で容易に直鎖状分子と包接錯体を形成することからα−シクロデキストリン、β-シクロデキストリン、及びγ-シクロデキストリンが特に好ましい。
【００２９】
ポリマー（Ａ）中における環状分子の個数は、２個以上であり、好ましくは３〜５０個、特に好ましくは３〜５個である。環状分子が２個以上あることで、それによって複数の直鎖状分子（Ｂ）を包接することができ、その直鎖状分子（Ｂ）を重合させることで、直鎖状分子（Ｂ）を構成単位に有する複数の（共）重合体がポリマー（Ａ）を介して互いに結び付けられ、架橋構造が構成される。環状分子が３個以上あると、架橋構造が密になるため、得られる熱応答性高分子架橋体（Ｅ）の応力緩和性を阻害することなく、強度を向上させることができるためにより好ましい。
【００３０】
ポリマー（Ａ）の構造としては、２個以上の環状分子が連結部分によって連結されている構造が好ましい。連結部分となる原料化合物（連結分子）は、環状分子と包接錯体を作らない又は作り難い分子であることが好ましい。このような連結分子を使用することにより、ポリマー（Ａ）を合成するときに、環状分子の開口部を閉塞せずに、環状分子を連結することができる。
【００３１】
かかる連結分子としては、直鎖状であってもよいし、分岐鎖状であってもよいが、ある程度かさ高い側鎖を有することが好ましい。例えば、上記環状分子がα-シクロデキストリンの場合には、メチル基よりかさ高い側鎖を有することが好ましい。すなわち、上記環状分子と包接錯体を作らないという観点から、好ましい連結分子としては、ポリプロピレングリコール、ポリアクリル酸エステル、ポリジメチルシロキサン、ポリイソプレン等が挙げられ、中でも特にポリプロピレングリコールが好ましい。
【００３２】
１つの連結分子の数平均分子量（Ｍｎ）は、１００〜１００，０００であることが好ましく、特に５００〜１０，０００であることが好ましい。連結分子の数平均分子量が１００未満であると、形成されたポリマー（Ａ）の環状分子の開口部同士が近接しすぎるため架橋構造をとり難く、また、インターロック構造に基づく効果が十分に発揮されないおそれがある。また、連結分子の数平均分子量が１００，０００を超えると、直鎖状分子（Ｂ）等との相溶性が悪くなり架橋構造の形成が困難となるおそれがある。
【００３３】
なお、インターロック構造とは、非共有結合および共有結合のいずれも利用しない機械的な結合構造をいう。本実施形態のインターロック構造は、ポリマー（Ａ）の少なくとも２つの環状分子の開口部に、直鎖状分子（Ｂ）を構成単位として有する異なる２つの重合体の各々の直鎖状分子の本体部分（後に詳述する）が各々貫通し、該本体部分の各々の末端側がブロック基により保護されていることにより上記開口部から本体部分が抜け出せない構造（ロタキサン構造）になっており、これにより上記２つの重合体が分離できない構造になっている。該インターロック構造により、上記重合体の直鎖状分子（Ｂ）の本体部分に沿って環状分子の開口部を通してポリマー（Ａ）が移動できるが、ブロック基により抜け出せないため、上記２つの重合体は従来の共有結合による架橋構造に比べ、架橋部分の自由度が大きいにもかかわらず共有結合の架橋構造と同程度の強度の結合性を有するものとなる。
【００３４】
ポリマー（Ａ）の質量平均分子量（Ｍｗ）は、環状分子の種類にも依存するが、通常、１，０００〜１，０００，０００であることが好ましく、特に３，０００〜１００，０００であることが好ましい。ポリマー（Ａ）の質量平均分子量が１，０００未満であると、環状分子の個数が２未満となる場合が多く、インターロック構造を形成することができないおそれがあり、また、できたとしても架橋部分が非常に近接するためインターロック構造に基づく効果が十分に発揮できないおそれがある。一方、ポリマー（Ａ）の質量平均分子量が１，０００，０００を超えると、直鎖状分子（Ｂ）等との相溶性が悪くなり架橋構造の形成が困難となるおそれがある。
【００３５】
ポリマー（Ａ）は常法によって合成することができる。例えば、官能基を有する環状分子と、当該環状分子の官能基と反応し得る反応性基を末端に有する、連結分子とを反応させることにより、ポリマー（Ａ）が得られる。具体的には、環状分子がα−シクロデキストリンであり、連結分子がポリプロピレングリコールであるポリマー（Ａ）を合成する場合、α−シクロデキストリンと、末端に反応性基を有するポリプロピレングリコールとを混合し、所望により触媒を加え、両者を反応させることにより、ポリマー（Ａ）が得られる。
【００３６】
連結分子と結合する環状分子の官能基としては、例えば、ヒドロキシル基、カルボキシル基、アミノ基、チオール基等が好ましく、連結分子の末端の反応性基としては、例えば、イソシアネート基、エポキシ基、アジリジン基等が好ましい。連結分子としては、例えば、キシリレンジイソシアネート、ヘキサメチレンジイソシアネート、トリレンジイソシアネート、イソホロンジイソシアネート等のイソシアネート系化合物、エチレングリコールジグリシジルエーテル、プロピレングリコールジグリシジルエーテル、１，６−ヘキサンジオールグリシジルエーテル等のエポキシ系化合物、Ｎ，Ｎ−ヘキサメチレン−１，６−ビス（１−アジリジンカルボキシアミド）等のアジリジン系化合物を末端に有するものを使用することができる。
【００３７】
直鎖状分子（Ｂ）は、ポリマー（Ａ）の環状分子に包接され、共有結合等の化学結合でなく機械的な結合で一体化することができる直鎖状の分子または物質であって、かつ一方の末端にブロック基を有し他方の末端に重合性官能基を有するものである。なお、本明細書において、「直鎖状分子」の「直鎖」は、実質的に「直鎖」であることを意味する。すなわち、直鎖状分子（Ｂ）上でポリマー（Ａ）の環状分子が移動可能であれば、直鎖状分子（Ｂ）は分岐鎖を有していてもよい。
【００３８】
直鎖状分子（Ｂ）の両末端に該当するブロック基と重合性官能基を除いた部分（本体部分）を構成する分子としては、上記ポリマー（Ａ）の環状分子の開口部に貫通することのできる大きさの分子であればよい。例えば、上記ポリマー（Ａ）の環状分子がα−シクロデキストリンである場合、ポリエチレングリコール、ポリテトラヒドロフラン、ポリエチレン、ポリカプロラクトン等が好ましく、これらから構成される本体部分を有する直鎖状分子（Ｂ）は、高分子架橋前駆体（Ｃ）または熱応答性高分子架橋体（Ｅ）中で２種以上混在していてもよい。
【００３９】
直鎖状分子（Ｂ）の本体部分を構成する分子の数平均分子量（Ｍｎ）は、１００〜３００,０００であることが好ましく、特に２００〜２００,０００であることが好ましく、さらには３００〜1００,０００であることが好ましい。数平均分子量が１００未満であると、環状分子の直鎖状分子（Ｂ）上での移動量が小さくなり、得られる熱応答性高分子架橋体（Ｅ）において柔軟性が十分に得られないおそれがある。また、数平均分子量が３００,０００を超えると、溶媒への溶解性が悪くなるおそれがある。
【００４０】
ブロック基は、直鎖状分子（Ｂ）を包接しているポリマー（Ａ）の環状分子が離脱せず、包接錯体の形態を保持し得る基であれば、特に限定されない。このような基としては、嵩高い基、イオン性基等が挙げられる。
【００４１】
ブロック基としては、例えば、ジアルキルフェニル基類、ジニトロフェニル基類、シクロデキストリン類、アダマンタン基類、トリチル基類、フルオレセイン類、ピレン類、アントラセン類等が好ましく、これらのブロック基は、包接錯体または高分子架橋体中で２種以上混在していてもよい。直鎖状分子（Ｂ）の片末端に結合してブロック基を形成するキャッピング剤としては、例えば、ジメチルフェニルイソシアネート、トリチルフェニルイソシアネート、２，４-ジニトロフルオロベンゼン、アダマンタンアミン等が好適に用いられる。
【００４２】
重合性官能基は、当該重合性官能基を介して直鎖状分子（Ｂ）と後述する熱応答性成分（Ｄ）とを共重合することができるものであれば、特に限定されない。かかる重合性官能基としては、例えば、（メタ）アクリロイル基、ビニル基、エポキシ基、アセチレン基、オキセタニル基等が好ましい。
【００４３】
直鎖状分子（Ｂ）は常法によって合成することができる。例えば、一方の末端に重合性官能基を有する直鎖状分子、または両方の末端に互いに異なる重合性官能基を有する直鎖状分子と、ブロック基用のキャッピング剤とを反応させ、一方の末端に上記重合性官能基を残し、他方の末端にブロック基を付加することにより、直鎖状分子（Ｂ）を得ることができる。
【００４４】
一例として、一方の末端にヒドロキシル基、他方の末端に（メタ）アクリロイル基を有する直鎖状分子と、イソシアネート基を有するジアルキルフェニル基類とを混合し、所望により触媒を加え、両者を反応させることにより、一方の末端にブロック基としてのジアルキルフェニル基、他方の末端に重合性官能基としての（メタ）アクリロイル基を有する直鎖状分子（Ｂ）が得られる。
【００４５】
以上説明したポリマー（Ａ）と直鎖状分子（Ｂ）とを用意したら、ポリマー（Ａ）および直鎖状分子（Ｂ）を混合し、その全部又は一部について包接錯体を形成することにより高分子架橋前駆体（Ｃ）を製造する。すなわち、ポリマー（Ａ）の環状分子の１個の開口部を直鎖状分子（Ｂ）で串刺し状に貫通して、かつ、ポリマー（Ａ）の環状分子の残りの開口部の少なくとも１個を別の直鎖状分子（Ｂ）で貫通し、上記２個以上の直鎖状分子（Ｂ）が同一のポリマー（Ａ）の複数の環状分子に包接された構造を有する高分子架橋前駆体（Ｃ）を製造する（図１参照）。
【００４６】
なお、高分子架橋前駆体（Ｃ）は上記の包接錯体が形成された構造を有することを特徴とするが、ポリマー（Ａ）の環状分子の全ての開口部がそのような状態になっていることを要しない。すなわち、混合物としてのポリマー（Ａ）中において、その環状分子の開口部の１個にしか直鎖状分子（Ｂ）が串刺し状に貫通されていない構造、さらには、ポリマー（Ａ）の環状分子の開口部に直鎖状分子（Ｂ）が全く串刺し状に貫通されていない構造を有していてもよいし、あるいは、ポリマー（Ａ）に包接されない混合物としての直鎖状分子（Ｂ）が含まれていてもよい。
【００４７】
上記のような高分子架橋前駆体（Ｃ）の製造は、ポリマー（Ａ）および直鎖状分子（Ｂ）を溶媒中、例えば水、水酸化ナトリウム水溶液、ジメチルホルムアミド（ＤＭＦ）と水の混合溶液、メタノールと水の混合溶液等の中に存在させた状態にして（例えば、ポリマー（Ａ）の溶液に直鎖状分子（Ｂ）を添加して）、その溶液を撹拌することによって行うことができる。高分子架橋前駆体（Ｃ）が得られたことは、溶液の粘度が上昇することによって判断することができる。
【００４８】
撹拌方法については特に制限はなく、常温または適当に制御された温度で、機械的撹拌処理、超音波処理などの方法で撹拌することができ、特に、超音波処理で撹拌することが好ましい。撹拌時間は、数分〜１時間の条件で行うことが好ましい。超音波の照射条件については特に制限はないが、周波数２０〜４０ｋＨｚで行うことが好ましい。
【００４９】
上記のようにして高分子架橋前駆体（Ｃ）を製造したら、ポリマー（Ａ）の環状分子に包接された直鎖状分子（Ｂ）の重合性官能基を介して、当該直鎖状分子（Ｂ）と熱応答性成分（Ｄ）とを共重合し、熱応答性高分子架橋体（Ｅ）を得る（図１参照）。この熱応答性高分子架橋体（Ｅ）は、インターロック構造としてのロタキサン構造を含む。
【００５０】
熱応答性成分（Ｄ）としては、上記（１）または（２）の熱応答性を示し、直鎖状分子（Ｂ）の重合性官能基を介して直鎖状分子（Ｂ）と共重合可能なモノマー、オリゴマーまたはポリマーが選択される。
【００５１】
好ましい熱応答性成分（Ｄ）としては、Ｎ−イソプロピルアミド基を有する重合性化合物が好ましく挙げられる。該重合性化合物としては、モノマーであってもよいし、重合性官能基を有していればオリゴマーやポリマーであってもよい。該重合性化合物がポリマーである場合の質量平均分子量（Ｍｗ）は、１００００００以下であることが好ましく、特に１０００００以下であることが好ましい。質量平均分子量（Ｍｗ）が大き過ぎると、他の成分との相溶性が悪く重合性の低下や製膜性の低下を生じ、刺激応答速度も低下するおそれがある。
【００５２】
また、該重合性化合物の重合性官能基は、直鎖状分子（Ｂ）と共重合するものであれば特に限定されない。かかる重合性官能基としては、例えば、（メタ）アクリロイル基、ビニル基、エポキシ基、アセチレン基、オキセタニル基等が挙げられ、重合速度の速さ、入手の容易さを考慮すると（メタ）アクリロイル基、ビニル基が特に好ましい。
【００５３】
以上のことを考慮すると熱応答性成分（Ｄ）としては、Ｎ−イソプロピルアクリルアミドが最も好ましい。
【００５４】
上記Ｎ−イソプロピルアミド基を有する重合性化合物（好ましくはＮ−イソプロピルアクリルアミド）を熱応答性成分（Ｄ）として使用した熱応答性高分子架橋体（Ｅ）に水等を含ませた熱応答性高分子ゲルは、熱刺激によって透明または半透明から白色に顕著に変化し、上記透明度の変化特性を示す。
【００５５】
熱応答性成分（Ｄ）としてＮ−イソプロピルアクリルアミドを使用した熱応答性高分子架橋体（Ｅ）の一例を図２に模式的に示す。ただし、本発明の熱応答性高分子ゲルは図２の態様に限られるものではない。図２に示す熱応答性高分子架橋体（Ｅ）では、直鎖状分子（Ｂ）及び熱応答性成分（Ｄ）であるＮ−イソプロピルアクリルアミドを共重合することにより得られたポリマーＢＤ１、ＢＤ２、及び２つ以上の環状分子が連結分子で結合されてなるポリマーＡＸからなる。そして、ポリマーＢＤ１、ＢＤ２の直鎖状分子（Ｂ）に由来するＢＸ及びＢＹが、ポリマーＡＸのそれぞれ別個の環状分子の開口部に貫通し、かつ、ＢＸ及びＢＹの末端に存在するブロック基により抜け出せない構造（インターロック構造）となっている。なお、図２では熱応答性成分（Ｄ）は、ポリマーＢＤ１、ＢＤ２の主鎖に組み込まれた状態で図示したが、ポリマーＢＤ１、ＢＤ２の側鎖に存在してもよいし、ポリマーＡＸ中に存在してもよい。
【００５６】
重合反応は常法によって行えばよく、通常はラジカル重合によって反応させる。例えば、高分子架橋前駆体（Ｃ）および熱応答性成分（Ｄ）を含有する溶液に、所望により光重合開始剤を添加して紫外線を照射することにより、あるいは、熱重合開始剤を添加して加熱することにより、直鎖状分子（Ｂ）と熱応答性成分（Ｄ）とは共重合する。
【００５７】
光重合開始剤としては、通常使用されるものであれば特に制限されることなく、例えば、ベンゾフェノン、アセトフェノン、ベンゾイン、ベンゾインメチルエーテル、ベンゾインエチルエーテル、ベンゾインイソプロピルエーテル、ベンゾインイソブチルエーテル、ベンゾイン安息香酸、ベンゾイン安息香酸メチル、ベンゾインジメチルケタール、２，４−ジエチルチオキサンソン、１−ヒドロキシシクロヘキシルフェニルケトン、ベンジルジフェニルサルファイド、テトラメチルチウラムモノサルファイド、アゾビスイソブチロニトリル、ベンジル、ジベンジル、ジアセチル、β−クロールアンスラキノン、４−（２−ヒドロキシエトキシ）−フェニル（２−ヒドロキシ−２−プロピル）ケトン、（２，４，６−トリメチルベンジルジフェニル）フォスフィンオキサイド、２−ベンゾチアゾール−Ｎ，Ｎ−ジエチルジチオカルバメート等を使用することができる。なお、光重合開始剤は、１種類を単独で用いてもよいし、２種類以上を併用してもよい。
【００５８】
上記紫外線は、高圧水銀ランプ、フュージョンＨランプ、キセノンランプなどで得られ、照射量は、通常１００〜５００ｍＪ／ｃｍ２である。
【００５９】
一方、熱重合開始剤としては、通常使用されるものであれば特に制限されることなく、例えば、過酸化ベンゾイル、アゾビスイソブチロニトリル（ＡＩＢＮ）等を使用することができる。熱重合開始剤を使用する場合の加熱温度は、熱重合開始剤の分解温度によって適宜選択すればよいが、通常０〜１３０℃程度である。
【００６０】
熱応答性高分子架橋体（Ｅ）の精製は常法によって行えばよく、例えば、水、テトラヒドロフランおよびジメチルホルムアミドで順次洗浄すればよい。
【００６１】
以上の方法によれば、擬ロタキサンの単離精製を経ることなく、ポリマー（Ａ）と直鎖状分子（Ｂ）とを混合攪拌するだけで、簡便に高分子架橋前駆体（Ｃ）を製造することができ、さらに得られた高分子架橋前駆体（Ｃ）の直鎖状分子（Ｂ）と熱応答性成分（Ｄ）とを共重合することで、インターロック構造を有するロタキサン構造を含む熱応答性高分子架橋体（Ｅ）を簡便に製造することができる。
【００６２】
本実施形態に係る熱応答性高分子ゲルフィルムを得るには、例えば、上記高分子架橋前駆体（Ｃ）と熱応答性成分（Ｄ）とを混合し、鋳型に流し込むか、あるいはロール・トゥ・ロール方式で基材上に塗布し、その後、加熱または紫外線照射等によって共重合させることによりフィルム状の熱応答性高分子架橋体（Ｅ）を形成し、当該フィルム状の熱応答性高分子架橋体（Ｅ）に、前述した所定量の水分を含ませればよい。
【００６３】
得られた熱応答性高分子ゲルフィルムは、熱刺激によって透明または半透明から白色に変化し、上記全光線透過率の変化特性を満たし得る。この熱応答性高分子ゲルフィルムは、感熱センサー、温度調整フィルム、熱応答性遮光フィルムなどへの利用が期待される。
【００６４】
以上説明した実施形態は、本発明の理解を容易にするために記載されたものであって、本発明を限定するために記載されたものではない。したがって、上記実施形態に開示された各要素は、本発明の技術的範囲に属する全ての設計変更や均等物をも含む趣旨である。
【実施例】
【００６５】
以下、実施例等により本発明をさらに具体的に説明するが、本発明の範囲はこれらの実施例等に限定されるものではない。
【００６６】
〔実施例１〕
（１）ポリマー（Ａ）の合成
α−シクロデキストリン（ナカライテスク社製）５ｇをジメチルホルムアミド５０ｍｌに溶解させ、この溶液にトリレン２，４−ジイソシアネート末端ポリプロピレングリコール（Ａｌｄｒｉｃｈ社製，Ｍｎ：１，０００）３．４ｇと、錫触媒であるジブチル錫ジラウレート（東京化成社製）２００ｍｇとを加え、一晩室温で攪拌した。
【００６７】
上記反応溶液をエーテルに注いで沈殿させ、回収した固体を乾燥させた後、水で洗浄して再び乾燥させ、環状分子としてα−シクロデキストリン、連結分子としてポリプロピレングリコールを有し、連結分子を介して環状分子が３〜５個繋がったポリマー（Ａ）４．６ｇを得た。
【００６８】
（２）直鎖状分子（Ｂ）の合成
ポリエチレングリコール（和光純薬工業社製，Ｍｎ：１０００）５ｇを塩化メチレン５０ｍｌに溶解させ、この溶液に３，５−ジメチルフェニルイソシアネート（Ａｌｄｒｉｃｈ社製）１．６ｇと、錫触媒であるジブチル錫ジラウレート（東京化成社製）２００ｍｇとを加え、一晩室温で攪拌した。
【００６９】
次いで、上記溶液に２−メタクリロイルオキシエチルイソシアネート（昭和電工社製，カレンズＭＯＩ）１．７ｇと、錫触媒であるジブチル錫ジラウレート（東京化成社製）１００ｍｇとを加え、さらに一晩室温で攪拌した。
【００７０】
得られた溶液を濃縮した後、−７５℃に冷却したジエチルエーテル中に注ぐことにより沈澱させ、その沈澱物を回収した。これにより、一方の末端に３，５−ジメチルフェニル基からなるブロック基を有し、他方の末端にメタクリロイル基を有するポリエチレングリコール（ＭＡ−ＰＥＧ−ＤＰＩ；直鎖状分子（Ｂ））３．８ｇを得た。
【００７１】
（３）高分子架橋前駆体（Ｃ）の製造
ポリマー（Ａ）３００ｍｇを０．４ｗｔ％の水酸化ナトリウム水溶液１ｍｌに溶解させ、この溶液に直鎖状分子（Ｂ）１１２ｍｇを加え、機械的に攪拌しながら超音波照射（３５Ｈｚ）を３００秒行ったところ、溶液が白濁し、粘性が上昇した。このような粘度上昇した白濁物は、ポリマー（Ａ）の環状分子が直鎖状分子（Ｂ）を包接してなる高分子架橋前駆体（Ｃ）であると考えられる。
【００７２】
（４）熱応答性高分子架橋体（Ｅ）の製造
高分子架橋前駆体（Ｃ）と考えられる上記白濁物に、熱応答性成分（Ｄ）としてＮ−イソプロピルアクリルアミド２．０ｇを加え、均一になるまで攪拌した。次いで、光重合開始剤である１−ヒドロキシ-シクロヘキシル−フェニル−ケトン及びベンゾフェノンの１：１共融混合物（チバスペシャリティーケミカルズ社製，ＩＲＵＧＡＣＵＲＥ ５００）４０μｌを加え、撹拌後、真空ポンプにて脱気を行った。その後、上記操作により得られた混合溶液を、図３に示すように、ガラス板上のシリコーンゴム製型（厚さ１ｍｍ）の内側に流し込み、空気が入らない様にガラス板で蓋をし、紫外線を３分間照射（照射条件：照度３．０ｍＷ／ｃｍ２，光量３００ｍＪ／ｃｍ２）することにより、ゲル状のフィルムを得た。
【００７３】
得られたゲル状のフィルムは、上記高分子架橋前駆体（Ｃ）における直鎖状分子（Ｂ）の重合性官能基（メタクリロイル基）を介して、直鎖状分子（Ｂ）と熱応答性成分（Ｄ）とが共重合してなる熱応答性高分子架橋体（Ｅ）（ポリマー（Ａ）の環状分子に、末端にブロック基を有する高分子の側鎖が包接され、熱応答性成分（Ｄ）の重合体がその高分子の主鎖を構成してなる熱応答性高分子架橋体（Ｅ））であると考えられる。
【００７４】
得られたゲル状のフィルムからなる熱応答性高分子架橋体（Ｅ）は、図３に示す上側のガラス板を取り外すことにより取り出し、水、テトラヒドロフランおよびジメチルホルムアミドに順次浸漬して洗浄し、その後乾燥させて透明の熱応答性高分子架橋体フィルム（厚さ：１．０ｍｍ，非延伸）を得た。
【００７５】
さらに、該熱応答性高分子架橋体フィルムに対して、室温下（２３℃）、水分含有量が２０質量％になるように水分を含有させることにより、透明な熱応答性高分子ゲルフィルムを得た。
【００７６】
〔比較例１〕
実施例１におけるポリマー（Ａ）の替わりにポリエチレングリコールジアクリレート４４ｍｇ（架橋剤に該当）を使用する以外、実施例１と同様にして熱応答性高分子架橋体フィルム（厚さ：１．０ｍｍ，非延伸）を作製した。さらに、該熱応答性高分子架橋体フィルムに対して、室温下（２３℃）、水分含有量が２０質量％になるように水分を含有させることにより、透明な熱応答性高分子ゲルフィルムを得た。
【００７７】
〔試験例１〕（全光線透過率の測定）
実施例および比較例で得られた熱応答性高分子ゲルフィルムについて、ＪＩＳ Ｋ７１０５に準拠し、積分球式光線透過率測定装置（日本電色工業社製，ＮＤＨ−２０００）を用いて、室温（２３℃）及び６０℃に加熱したときのそれぞれの全光線透過率を測定した。なお、６０℃に加熱しての全光線透過率の測定は、加熱開始から５分以内に行った。
【００７８】
上記のように測定した熱刺激前の室温（２３℃）における全光線透過率から熱刺激後の６０℃における全光線透過率を差し引いて、全光線透過率の差を算出した。結果を表１に示す。また、実施例１の熱応答性高分子ゲルフィルムの熱刺激前の室温（２３℃）における状態の写真を図４に、熱刺激後の６０℃における状態の写真を図５に示す。
【００７９】
【表１】
2010159337.tif 000003
【００８０】
表１より、実施例１の熱応答性高分子ゲルフィルムは、比較例１のものに比べて、加熱により全光線透過率が顕著に低下し、本発明の要件を満たすことが分かる。また、図４及び図５の写真より、実施例１の熱応答性高分子ゲルフィルムにおいて熱刺激による全光線透過率の変化が大きいことは、より明確に分かる。
【産業上の利用可能性】
【００８１】
本発明に係る熱応答性高分子ゲルフィルムは、感熱センサー、温度調整フィルム、熱応答性遮光フィルムなどへの利用が期待される。
【図１】
2010159337.tif 000004
【図２】
2010159337.tif 000005
【図３】
2010159337.tif 000006
【図４】
2010159337.tif 000007
【図５】
2010159337.tif 000008